(57)【特許請求の範囲】
【請求項１】
延伸フィルムよりなる樹脂フィルム層の両側にポリオレフィン発泡体が積層された積層体からなることを特徴とする人工海草。
【請求項２】
常温における引張強度が８０Ｎ／ｃｍ2 以上、常温における引裂強度が１００Ｎ／ｃｍ以上であり、かつ常温における曲げ弾性率が５Ｎ／ｃｍ2 以上であることを特徴とする請求項１に記載の人工海草。
【発明の詳細な説明】
【０００１】
【発明の属する技術分野】
本発明は、沿岸の洗堀を防止し、天然の海草の育成を保護する人工海草に関する。
【０００２】
【従来の技術】
従来、海上を埋め立てて建設された空港等は、洗掘によって沿岸の浸食が拡大している。運輸省や環境庁では、このような浸食を防止するために、沿岸の海底に天然の海草類の養殖を行っているが、成長するまでの期間が長いため、海流による漂砂が止まらないのが現状である。そのため、人工海草を海底に設置する試みが行われている。
【０００３】
上記人工海草は沿岸の洗堀を防止するために設置されるが、洗堀の防止が可能になると、藻類の胞子が人工海草に付着して根付き成長することにより、天然の藻層が広がり、やがて海藻群が形成される。このような海藻群が形成されると、稚魚の隠れ場所となり、多くの魚類が住み着くようになる。
【０００４】
上記人工海草として、例えばポリエチレン発泡体からなる葉状体が提案されている（特開平１１−２８６９１８号公報）。ポリエチレン発泡体は、浮力があり、藻類の胞子が付き易く、海水による腐食がなく耐久性に優れるが、ポリエチレン発泡体単体では海水の流れによる反復運動で折れ曲がったり、破断する恐れがあり、複雑な潮流によって引裂かれることも考えられる。また、破断したり、引き裂かれた発泡体は、海洋のごみとなる可能性がある。
【０００５】
【発明が解決しようとする課題】
本発明は、上記現状に鑑み、浮力があって、表面に藻類の胞子が付き易く、かつ高強度を有する人工海草を提供することにある。
【０００６】
【課題を解決するための手段】
本発明の人工海草は、延伸フィルムよりなる樹脂フィルム層の両側にポリオレフィン発泡体が積層された積層体からなることを特徴とする。
【０００７】
以下に、本発明を詳細に説明する。本発明で用いられる樹脂フィルム層としては、低密度ポリエチレン、高密度ポリエチレン、直鎖状低密度ポリエチレン、ポリプロピレン、エチレン−酢酸ビニル共重合体等の樹脂からなるフィルムが挙げられる。これらの樹脂は単独で用いられてもよく、２種以上が併用されてもよい。
【０００８】
上記樹脂フィルム層は、従来公知の方法、例えば、Ｔダイ法やインフレーション法による押出成形、カレンダー成形、溶液流延法等によって製造することができる。
【０００９】
また、上記樹脂フィルム層として、１軸もしくは２軸方向に延伸された延伸フィルムが用いられる。
【００１０】
上記樹脂フィルム層として、延伸フィルムを用いることにより、人工海草の引張強度、引裂強度、曲げ弾性率等の機械的強度を向上させることができる。
【００１１】
本発明で用いられるポリオレフィン発泡体としては、低密度ポリエチレン、高密度ポリエチレン、直鎖状低密度ポリエチレン、ポリプロピレン、エチレン−酢酸ビニル共重合体、エチレン−アクリル酸エステル共重合体等の樹脂からなる発泡体が挙げられる。これらの樹脂は単独で用いられてもよく、２種以上が併用されてもよい。
【００１２】
上記ポリオレフィン発泡体の見掛け密度は、０．０６〜０．３ｇ／ｃｍ3 が好ましく、より好ましくは０．０８〜０．２ｇ／ｃｍ3 である。見掛け密度が、０．０６ｇ／ｃｍ3 より小さくなると浮力が大きくなり過ぎ、０．３ｇ／ｃｍ3 より大きくなると浮力が不足するため、海中で垂直に保つことが困難となる。
【００１３】
本発明の人工海草は、図１に示したように、延伸フィルムよりなる樹脂フィルム層１２の両側にシート状のポリオレフィン発泡体１１を積層して、積層体１０とすることにより得られる。上記樹脂フィルム層１２とポリオレフィン発泡体１１との積層は、従来公知の方法、例えば、熱融着、接着剤等によって行われるが、接着剤の種類によっては海水中で剥離したり分解するものがあるので、熱融着が好ましい。
【００１４】
上記人工海草の厚み、幅、長さ等の寸法は、使用条件によって決定されるが、一般に、厚み１〜１０ｍｍ、幅１０〜２０ｍｍ、長さ５００〜１５００ｍｍが好ましい。
【００１５】
上記人工海草が、海水の流れによる反復運動や複雑な潮流によって、折れ曲がりや破断を起こしたり、引裂かれることがないためには、常温において、積層体の引張強度が８０Ｎ／ｃｍ2 以上、引裂強度が１００Ｎ／ｃｍ以上であり、かつ曲げ弾性率が５Ｎ／ｃｍ2 以上であることが好ましい。
【００１６】
また、上記人工海草には海水の流れによる抵抗を小さくしたり、胞子の付着を促進するために、積層体に穿孔を設けてもよい。穿孔の形状は、特に限定されるものではなく、例えば、円形、三角形、正方形、長方形、星型等のいずれであってもよい。
【００１７】
上記人工海草は、その一端をコンクリートブロックに埋設する方法等公知の任意の方法により固定され、海底に設置される。固定する際、人工海草同士を接するように並べて固定してもよく、人工海草同士が接しないように個々に固定してもいずれでもよい。
【００１８】
【発明の実施の形態】
以下に実施例を掲げて本発明を更に詳しく説明するが、本発明はこれら実施例のみに限定されるものではない。
【００１９】
（実施例）
図２に示したように、ポリエチレン２軸延伸フィルム１２ａの両側に、ポリエチレン発泡体１１ａ（密度＝０．１ｇ／ｃｍ3 、厚み＝１ｍｍ、幅＝１５ｍｍ）を熱融着により積層して、３層積層体からなる人工海草１０ａを得た。この人工海草１０ａの４枚を長辺側が接するように並べ、長手方向の一端をコンクリートブロック２０ａに埋設して固定し、評価用人工海草のサンプルを作製した。
【００２０】
（比較例）
ポリエチレン発泡体（密度＝０．１ｇ／ｃｍ3 、厚み＝２ｍｍ、幅＝１５ｍｍ）の４枚を長辺側が接するように並べ、長手方向の一端をコンクリートブロックに埋設して固定し、評価用人工海草のサンプルを作製した。
【００２１】
上記実施例の積層体及び比較例の発泡体について、ＪＩＳ  Ｋ  ６７６７に準拠して、常温における引張強度、伸び、引裂強度及び曲げ弾性率を測定し、その結果を表１に示した。また、実施例及び比較例の人工海草サンプルを１０セットずつ、潮の流れのある海水中に埋没するように設置して所定の期間放置した後、海藻の付着状況を観察し、その結果を表１に示した。
【００２２】
【表１】
0003822783.tif 000002
【００２３】
【発明の効果】
本発明の人工海草は、上述の構成であり、適度の浮力があるため海水中で垂直に保持することができ、機械的強度が優れるので  海水の流れや潮流によって折れ曲がったり、破断したり、引裂かれる恐れがない。また、表面に樹脂発泡体を有することにより藻類の胞子が付き易く、天然の海藻が短期間に生育する。
【図面の簡単な説明】
【図１】  延伸フィルム層の両側にポリオレフィン発泡体が積層された積層体（人工海草）を示す斜視図である。
【図２】  人工海草の一端がコンクリートブロックに固定された例を示す斜視図である。
【図３】  穿孔を有する人工海草の一端がコンクリートブロックに固定された例を示す斜視図である。
【符号の説明】
１０，１０ａ  積層体（人工海草）
１１，１１ａ  ポリオレフィン発泡体
１２，１２ａ  延伸フィルム層
１３          穿孔
２０ａ        コンクリートブロック
【図１】
0003822783.tif 000003
【図２】
0003822783.tif 000004
【図３】
0003822783.tif 000005